(57)【要約】【解決手段】実施形態は、接着ジッパーテープを提供する。ジッパーは接着ジッパーテープに結合され、ジッパーアセンブリを形成する。様々な実施形態では、接着ジッパーテープは開口部の周りで衣服などの布地の一片に結合される。その結果、ジッパーを用いて開口部を開閉することができる。様々な実施形態では、熱または空気などの活性化刺激によって活性化されると、接着ジッパーテープに接着特性が現れる。【選択図】図１Ａ
2014518513.tif 000002
【特許請求の範囲】
【請求項１】
単一層の素材である接着ジッパーテープと、
前記接着ジッパーテープに結合され、ジッパー歯の第１セットおよびジッパー歯の第２セットを有するジッパーと、
を備えるジッパーアセンブリ。
【請求項２】
前記接着ジッパーテープは、活性化刺激にさらされたときにのみ、接着特性が現れることを特徴とする請求項１に記載のジッパーアセンブリ。
【請求項３】
前記ジッパーテープは、接着剤と、前記単一層に統合された安定化素材と、を備えることを特徴とする請求項１に記載のジッパーアセンブリ。
【請求項４】
前記接着剤は、ポリウレタン、ポリアミド、ポリエステル、ポリオレフィンまたはポリエチレンを含むことを特徴とする請求項３に記載のジッパーアセンブリ。
【請求項５】
前記安定化素材は、ポリウレタン、ナイロン、ポリエステル、ポリエチレンまたはアクリルを含むことを特徴とする請求項３に記載のジッパーアセンブリ。
【請求項６】
前記ジッパーテープの接着特性は加熱によって活性化されることを特徴とする請求項１に記載のジッパーアセンブリ。
【請求項７】
前記ジッパー歯の第１セットと前記ジッパー歯の第２セットのうち少なくとも一方に結合されるジッパースライダをさらに備え、該ジッパースライダは、ジッパースライダがジッパー軸に沿って第１方向に移動するときに、前記ジッパー歯の第１セットと前記ジッパー歯の第２セットとを噛み合わせるように構成されることを特徴とする請求項１に記載のジッパーアセンブリ。
【請求項８】
ジッパーアセンブリを布地に貼り付けるステップであって、前記ジッパーアセンブリは接着ジッパーテープに結合されたジッパー歯を備え、前記接着ジッパーテープは単一層の素材である、ステップと、
前記接着ジッパーテープを活性化刺激にさらして該接着ジッパーテープの接着特性を活性化させるステップと、
を含む方法。
【請求項９】
前記接着ジッパーテープを活性化刺激にさらすステップは、前記接着ジッパーテープを活性化温度以上に加熱することを含む、請求項８に記載の方法。
【請求項１０】
前記接着ジッパーテープを冷却して該接着ジッパーテープを布地に固定するステップをさらに含む、請求項９に記載の方法。
【請求項１１】
前記加熱するステップは、前記接着ジッパーテープに加熱プレスを加えることを含む、請求項９に記載の方法。
【請求項１２】
前記ジッパーテープは、接着剤と、前記単一層に統合された安定化素材と、を備えることを特徴とする請求項８に記載の方法。
【請求項１３】
布地と、
前記布地に結合されたジッパーアセンブリと、を備える衣服であって、
前記ジッパーアセンブリは、
接着剤と、単一層に統合された安定化素材と、を有する接着ジッパーテープと、
前記接着ジッパーテープに結合され、ジッパー歯の第１セットおよびジッパー歯の第２セットを有するジッパーと、
を備えることを特徴とする衣服。
【請求項１４】
前記接着ジッパーテープは、活性化刺激にさらされたときにのみ、接着特性が現れることを特徴とする請求項１３に記載の衣服。
【請求項１５】
前記ジッパーテープの接着特性は加熱によって活性化されることを特徴とする請求項１４に記載の衣服。
【発明の詳細な説明】
【技術分野】
【０００１】
本出願は、２０１１年３月１８日に出願された、「接着ジッパーテープ」と題する米国仮特許出願第６１／４５４，４３９号の優先権を要求し、その開示の全体が参照により本明細書に援用される。
【０００２】
本明細書の実施形態はジッパーの分野に関し、より具体的には接着ジッパーテープに関する。
【背景技術】
【０００３】
一片の布地の開口部を開閉するために、および／または、二片の布地を取り外し可能に／可逆的に結合するために、ジッパーが広く使用されている。ジッパーは、衣料品において衣服の開口部を開閉するためなどの、広範な用途で使用される。典型的なジッパーは、対向するジッパー歯のセットの間に配置されたジッパースライダを備えている。ジッパースライダがジッパーに沿って移動すると、その移動方向に応じてジッパー歯が結合するかまたは分離する。ジッパー歯の各セットは、丈夫なベース素材のストリップに結合される。ベース素材は、ジッパーによって結合される開口部の周囲で衣服に取り付けられる。
【発明の概要】
【発明が解決しようとする課題】
【０００４】
典型的に、ジッパーのベース素材は、ベース素材を衣服に縫い付けるか、またはベース素材に接着剤を塗布し、その後ベース素材を衣服に取り付けるかのいずれかによって、衣服に取り付けられる。どちらの方法も製造過程の複雑さを増加させる。加えて、どちらの方法もベース素材のかさを増やし、衣服を構成する周囲の布地と比較してベース素材の柔軟性を損なわせる。さらに、現在使用されている接着剤、典型的には空気硬化する液体接着剤または接着フィルムは、作業が困難である場合がある。液体接着剤は汚れることがあり、正確に塗布されなければならない。塗布する接着剤が少なすぎると、ベース素材のフラップが緩んでしまう。しかしながら、塗布する接着剤が多すぎると、接着剤がベース素材を越えて広がり、見た目を汚したり、および／またはジッパーの機能を妨げたりする。同様に、接着フィルムを使用する場合、ベース素材と一致し縁がはみ出さないような大きさに接着フィルムを正確に切断しなければならない。これは、特に様々な衣服が異なるサイズのジッパーを使用していることを考慮すると、製造過程の時間と費用を増加させる。
【課題を解決するための手段】
【０００５】
添付の図面および特許請求の範囲に加え以下の詳細な説明によって、実施形態が容易に理解されるだろう。実施形態は例示として図解されており、添付の図面に限定されるものではない。
【図面の簡単な説明】
【０００６】
【図１Ａ】様々な実施形態に係る、接着ジッパーテープに結合されたジッパーを示すジッパーアセンブリの図である。
【図１Ｂ】様々な実施形態に係る、接着ジッパーテープに結合されたジッパーを示す代替的なジッパーアセンブリの図である。
【図２】様々な実施形態に係る、接着ジッパーテープを含むジッパーアセンブリを製造し接着ジッパーテープを布地に貼り付ける方法を示す図である。
【図３Ａ】様々な実施形態に係る、ジッパーアセンブリがジャケットに結合された様子を示す、ジャケットの正面図である。
【図３Ｂ】様々な実施形態に係る、ジッパーアセンブリがジャケットに結合された様子を示す、図３Ａのジャケットの内部断面図である。
【発明を実施するための形態】
【０００７】
以下の詳細な説明では、説明の一部を形成するとともに、実施可能な実施形態を図解する目的で示される添付の図面を参照する。本開示の範囲から逸脱することなく、他の実施形態も利用可能であり、構造的または論理的な変更をなし得ることを理解すべきである。したがって、以下の詳細な説明は限定的な意味で捉えられるべきではなく、実施形態の範囲は、添付の特許請求の範囲およびその等価物によって規定される。
【０００８】
実施形態の理解に役立つように、様々な動作を複数の個別の動作として説明することがあるが、説明の順序を、これらの動作が順序に依存することを意味するものと解釈すべきではない。
【０００９】
上／下、前／後、上部／下部などの遠近法ベースの説明を使用することがある。このような説明は議論を容易にするために用いられるに過ぎず、開示される実施形態の適用形態を制限することは意図されていない。
【００１０】
「結合された（coupled）」および「接続された（connected）」という用語がその派生語とともに使われることがある。これらの用語が互いに同義語として意図されていないことを理解すべきである。むしろ、特定の実施形態では、「接続された」が、二つ以上の要素が互いに直接物理的または電気的に接触していることを表すために使用されてもよい。「結合された」が、二つ以上の要素が直接物理的または電気的に接触していることを意味してもよい。しかしながら、「結合された」が、二つ以上の要素が互いに直接接触していないが、互いに協働または相互作用することを意味してもよい。
【００１１】
説明目的のために、”Ａ／Ｂ”の形式または”Ａおよび／またはＢ”の形式の表現は、（Ａ）、（Ｂ）または（ＡおよびＢ）を意味する。説明目的のために、「Ａ、ＢおよびＣの少なくとも一つ」という形式の表現は、（Ａ）、（Ｂ）、（Ｃ）、（ＡおよびＢ）、（ＡおよびＣ）、（ＢおよびＣ）または（Ａ、ＢおよびＣ）を意味する。説明目的のために、（Ａ）Ｂの形式の表現は、（Ｂ）または（ＡＢ）であること、すなわちＡが選択的な要素であることを意味する。
【００１２】
この説明は、一つ以上の同一のまたは異なる実施形態をそれぞれ指し示す「実施形態（embodiment）」または「実施形態（embodiments）」の用語を使用することがある。さらに、「含む（comprising）」「備える（including）」「有する（having）」などの用語は、実施形態に関して使用する場合は同義であり、一般に「オープンターム」として意図されている（例えば、「備える（including）」は「備えるが限定しない」と解釈されるべきであり、「有する（having）」は「少なくとも有する」と解釈されるべきであり、「備える（includes）」は「備えるが限定しない」と解釈されるべきである）。
【００１３】
本明細書での複数形および／または単数形の使用に関し、当業者は、文脈および／または用途に適するように、複数形から単数形および／または単数形から複数形へと変換することができる。明瞭さのために、様々な単数形／複数形の置換を明記することがある。
【００１４】
本明細書の実施形態は、接着ジッパーテープに結合されたジッパーを有するジッパーアセンブリを提供する。ジッパーは、ジッパー歯の第１セットと、ジッパー歯の第２セットとを備える。ジッパー歯の第１セットとジッパー歯の第２セットは、接着ジッパーテープの第１部分および第２部分にそれぞれ結合される。様々な実施形態では、接着ジッパーテープは、開口部の周りで衣服などの一片の布地に結合される。その結果、ジッパーを用いて開口部を開閉することができる。様々な実施形態では、接着ジッパーテープは、熱、空気および／または高周波エネルギー（例えば、超音波、赤外線および／または無線周波数）による活性化などの（但しこれらに限定されない）活性化刺激によって活性化されると、接着特性を現してもよい。接着ジッパーテープは、単一層の素材であってもよい。
【００１５】
本明細書の実施形態は、衣服に結合するために非接着素材のストリップに接着剤が塗布される標準的なジッパーテープとは対照的である。典型的に、接着剤はストリップ上にブラシで塗られるか、スプレーされるか、またはローラーで延ばされる。接着剤の塗布過程は労働集約的であり汚れやすい。本明細書の実施形態は、活性化されたときにのみ接着特性を有するジッパーテープ素材を提供する。このため、活性化した接着剤と接触することなく、活性化の前に接着ジッパーテープを準備し、切断し、取り扱うことができる。さらなる接着剤塗布ステップは不要である。準備ができると、接着ジッパーテープを活性化して衣服に固定することができる。この構成および過程により、製造時間が短縮され、また接着剤塗布に関連する面倒さが軽減される。
【００１６】
一部の実施形態では、接着ジッパーテープは、活性化刺激に反応して接着特性を示す接着剤と、活性化刺激に反応して接着剤とはならない安定化素材と、を備えてもよい。接着剤および安定化素材は、別個の層であってもよいし、単一の層に組み込まれてもよい。
【００１７】
ジッパーは、ジッパー歯のセット同士を互いに結合するように構成されたジッパースライダをさらに備えてもよい。ジッパースライダはジッパー軸（開口部を画成するジッパーの長手方向）に沿って移動することができる。ジッパースライダがジッパー軸に沿って第１方向に移動すると、ジッパー歯が互いに噛み合う（すなわち、ジッパーが閉じる）。ジッパー機構がジッパー軸に沿って第１方向とは逆の第２方向に移動すると、ジッパー歯が互いに分離する（すなわち、ジッパーが開く）。一部の実施形態では、ジッパーは、二つまたはそれ以上の複数のジッパースライダを備えてもよい。
【００１８】
一部の実施形態では、接着ジッパーテープは、室温（例えば、約２０°Ｃの温度）において不活性状態である（例えば、活性化した接着特性を有さない）。例えば、上述したように、熱および／または高周波エネルギーによって接着ジッパーテープが活性化されてもよい。一部の実施形態では、活性化温度以上に加熱されたとき、接着ジッパーテープが活性化状態になってもよい。活性化温度は特定の選択された接着剤によって決まる。しかしながら、実施形態では、適切な活性化温度が８０°Ｃ〜２００°Ｃの範囲であってもよい。
【００１９】
活性化状態になると、接着ジッパーテープは接着剤になり、接着ジッパーテープを付けると布地にくっつくようになる。不活性温度（活性化温度と同じであってもなくてもよい）などの活性化温度未満に接着ジッパーテープが冷えると、接着剤が硬化し、接着ジッパーテープが布地に永久的にまたは半永久的に結合される。
【００２０】
本明細書において、「半永久的に」結合されるとは、典型的な環境温度において妥当な力を受けたとき、布地から接着ジッパーテープがはがれないが、接着ジッパーテープが活性化温度まで戻された場合には、布地からはがれうることを言う。様々な実施形態では、「妥当な力」とは、力が横方向／水平方向の場合、少なくとも約２５ポンド（２５−３０ポンドなど）であり、垂直方向の持ち上げ力を指す場合、少なくとも１０ポンド（１０−１５ポンドなど）である。対照的に、「永久的に結合される」とは、たとえ接着ジッパーテープが活性化温度まで戻された場合でも（例えば、一回の不可逆的な活性化）、妥当な力を受けたときに布地からはがれない接着ジッパーテープのことを言う。接着ジッパーテープでの使用に適した熱により活性化する接着剤は、ポリウレタン、ポリアミド、ポリエステル、ポリオレフィンおよびポリエチレンを含んでもよい。
【００２１】
様々な実施形態では、接着ジッパーテープは、単一成分で構成されてもよいし、複数の成分で構成されてもよい。実施形態では、接着ジッパーテープのうち少なくとも一つの成分が接着剤である。一実施形態では、活性化されたときにのみ接着特性を有する素材から接着ジッパーテープが作成されてもよいし、または、少なくとも活性化前はターゲット（すなわち布地）と適切に結合するには接着特性が不十分であってもよい。一部の実施形態では、接着ジッパーテープは単一成分の接着フィルムであってもよい。他の実施形態では、接着ジッパーテープは、接着剤の他に、活性化刺激によって活性化されない安定化素材を備えていてもよい。
【００２２】
例えば、熱により活性化される接着剤を含む実施形態では、安定化素材は、耐高温フィルム、織布素材および／または不織布素材などの耐熱素材であってもよい。適切な安定化素材は、ポリウレタン、ナイロン、ポリエステル、ポリエチレン、アクリルおよび／または別の適切なポリマーを含んでもよい。実施形態では、接着剤が安定化素材内に織り込まれるか、浸透するか、および／または他の方法で組み込まれており、接着剤と安定化素材とが単一層に統合されていてもよい。
【００２３】
本明細書において、「単一層の素材」とは、「単一層」が一回以上の塗布（一回以上の浸漬、スプレー、堆積など）で形成されているか否かに関わらず、統合（結合、混合、分散など）されている成分層のことを言う。対照的に、複数層の塗布とは、連続的に塗布された（例えば、最初に安定化層が塗布され、その後別の接着層が塗布された）層などの、独立層である様々な成分のことを言う。
【００２４】
接着剤が耐熱安定化素材と統合されている実施形態では、接着剤を熱によって活性化させて活性化温度で接着剤を溶かすか柔らかくしてもよいし、安定化素材が活性化温度で自身の構造を維持していてもよい。したがって、安定化素材は、接着ジッパーテープの安定化を助ける一方、布地に結合されている。
【００２５】
一部の実施形態では、接着ジッパーテープは、接着剤に結合される支持層を備えてもよい。一実施形態では、支持層は取り外し可能であってもよい。接着剤が活性化されて布地に塗布される間、支持層は接着剤を安定させる。接着剤が活性化されたとき、接着剤は支持層にはくっつかないか、または少なくともしっかりとくっつかない。一実施形態では、接着ジッパーテープが活性化されると、支持層が取り外され、接着ジッパーテープが布地に結合され、ジッパー歯の第１および第２セットと結合した接着剤が残る。適切な支持層は、ポリエチレンフィルム、キャリアペーパー、キャリアファブリックなどを含んでもよい。
【００２６】
様々な実施形態では、別に塗布される接着剤の他にジッパーと結合される複数層の素材を有するジッパーアセンブリと比較して、接着ジッパーテープはジッパーアセンブリのかさを減らすことができる。実施形態では、従来のジッパーテープと比較して、ジッパーテープの厚さを約５０−９５％削減することができ（例えば、厚さが約５０％、７５％または９５％減少する）、重量を約５０−９０％削減することができる（例えば、重量が約５０％、７０％または９０％減少する）。接着ジッパーテープを単一層にすると、ジッパーの周囲の衣服の領域の柔軟性と屈曲性を増大させる。したがって、接着ジッパーテープは、接着材料を削減し、および／または、接着ジッパーテープの境界外の衣服に接着材料があふれるのを防止することができる。さらに、接着ジッパーテープは、ジッパーテープの領域にわたるほぼ均一な接着を容易にすることができる。
【００２７】
様々な実施形態では、ジッパー歯のセットは、コイル／スパイラルジッパー、ナイロンジッパー、成形プラスチックジッパー、成形歯ジッパー、ビスロンジッパー、金属ジッパー、プラスチックジッパーおよび／または他の適切なジッパータイプなどの、任意の適切なタイプのものであってよい。ジッパー歯の各セットの歯は、連続的な要素または半連続的な要素（例えば、スパイラルコイル、ラダーコイル）であってもよいし、あるいは個別の要素（例えば、ペグ／歯）であってもよい。ビスロンジッパーを用いる実施形態などの一部の実施形態では、接着ジッパーテープは、ジッパー歯のセットを結合することができるリッジおよび／または隆起エッジなどの固定要素を備えてもよい。固定要素は、押し出し、成形および／または別の適切な方法によって形成することができる。
【００２８】
実施形態では、ジッパーテープの前面部にジッパー歯が結合されてもよいし、ジッパー歯の内面部にジッパー歯が結合されてもよい。特定の実施形態では、ジッパーテープの一面のみが接着特性を有している。これは、統合ジッパーテープ層を選択的に構成して接着剤を所望の面に向けることによって達成してもよいし、または、所望の面に向けられた接着剤を有する複数層を用いることによって達成してもよい。一実施形態では、一つの接着面を持つようにジッパーテープを構成したとき、ジッパー歯は接着面に結合されてもよいし、接着面と反対の面に結合されてもよい。
【００２９】
図１Ａは、接着ジッパーテープ１０４に結合されたジッパー１０２を備えるジッパーアセンブリ１００の一実施形態を示す。ジッパー１０２は、ジッパー歯の第１セット１０６と、ジッパー歯の第２セット１０８とを備える。ジッパー歯の第１セット１０６とジッパー歯の第２セット１０８は、ジッパープル１１２を有するジッパースライダ１１０と結合される。ジッパー歯のセットに沿って（例えばジッパー軸に沿って）ジッパースライダ１１０を移動させることによって、ジッパーアセンブリ１００を開閉することができる。
【００３０】
ジッパーテープ１０４は、第１ストリップ１１４と第２ストリップ１１６を備える。ジッパー歯の第１セット１０６は接着ジッパーテープ１０４の第１ストリップ１１４に結合され、ジッパー歯の第２セット１０８は接着ジッパーテープ１０４の第２ストリップ１１６に結合される。様々な実施形態では、上述のように、接着ジッパーテープストリップ１１４、１１６を使用して、ジッパー歯の第１セット１０６とジッパー歯の第２セット１０８を衣服に固定することができる。
【００３１】
接着ジッパーテープ１０４は、熱により活性化される接着剤を備えてもよい。一実施形態では、熱により活性化される接着剤は、空気硬化する接着剤よりも、ジッパーテープ１０４の塗布による汚れが少なく、見た目が綺麗になり、および／または接着剤をより均一に分布させることができる。接着ジッパーテープストリップ１１４、１１６を活性化温度以上に加熱することによって、熱活性化接着剤の接着特性を活性化することができる。加熱前、加熱中、または加熱後に、ジッパーアセンブリ１００を衣服の所望の場所に貼り付けることができる。ヒートプレス、オーブンなどの任意の適切な加熱素子によって、および／または高周波エネルギーの付与によって、熱が加えられてもよい。ジッパーテープ１０４および関連する接着剤が冷えると、接着剤が硬化し、ジッパーテープ１０４が衣服に永久的にまたは半永久的に結合される。
【００３２】
図１Ｂは、図１Ａのような二つのストリップではなく、ジッパーテープ１０４’が一片の素材で構成されている代替的なジッパーアセンブリ１００’を示す。このような実施形態では、切断、レーザエッチングなどによって一片の素材に開口部を形成することができ、ジッパーテープ１０４’の対応するエッジにジッパー歯が貼り付けられる。加えて、ジッパー歯１０６、１０８は、ジッパーテープ１０４’の内向きの面に結合される。このような構成では、関連する衣服の外側の層がジッパーテープ１０４’の外向きの面を覆うように構成して、見た目を綺麗にしジッパー歯を本質的に隠すことができる。
【００３３】
様々な実施形態が、接着ジッパーテープを持つジッパーアセンブリを製造する方法、およびジッパーによって開閉される開口部に接着ジッパーテープを結合する方法を提供する。図２は、様々な実施形態に係る、接着ジッパーテープを製造しジッパーテープを布地に貼り付ける方法２００を示している。
【００３４】
ブロック２０２で、ジッパー（例えば、一組のジッパー歯のセットを含む）が接着ジッパーテープに結合され、ジッパーアセンブリを形成する。上述したように、接着ジッパーテープは単一の接着成分でもよいし、いくつかの成分から製造されてもよい。一部の実施形態では、接着ジッパーテープは細長い一片の（例えば、ロール状および／またはシート状の）素材であってもよい。ジッパー歯をジッパーテープ結合する前または後に、ジッパーテープを貼り付けに適した長さに切断してもよい。例えば、一部の実施形態では、長い一片のジッパーテープにジッパー歯が貼り付けられ、その後、取り付けられたジッパー歯を持つジッパーテープの一部を貼り付けに適した長さに切断してもよい。他の実施形態では、ジッパー歯をジッパーテープに取り付ける前に、ジッパーテープを所望の長さに切断してもよい。このような一部の実施形態では、ジッパー歯のセットよりもジッパーテープの方が長くてもよい。
【００３５】
一部の実施形態では、ジッパー歯の対向するセットが、接着ジッパーテープの異なるストリップに貼り付けられてもよい。他の実施形態では、ジッパーテープ内で開口部を切断し、その後ジッパー歯をジッパーテープに結合してもよい。
【００３６】
ジッパー歯のセットは、接着、縫い付け、成形、圧着および／または直接噴射などの任意の適切な方法によって、接着ジッパーテープに結合することができる。高熱を伴う方法によってジッパー歯のセットが接着ジッパーテープに取り付けられる実施形態では、カバー紙（リリースライナー）または他の保護機構をジッパーテープに貼り付けて、ジッパーテープの接着剤の活性化を回避してもよい。
【００３７】
ブロック２０４で、布地の開口部（例えば、単一片の布地および／または二片の布地の間の開口部）の周りにジッパーアセンブリが配置される。他の実施形態では、ジッパーアセンブリを布地上のジッパー付きの開口部が望ましい場所に配置し、ジッパーテープが布地に付けられた後に開口部を切断してもよい。
【００３８】
ブロック２０６で、ジッパーテープの接着剤が活性化される。接着剤は任意の適切な方法によって活性化されてよい。例えば、接着剤が熱により活性化される実施形態では、ヒートプレス、超音波、無線周波数および／または他の溶接方法によってジッパーテープが貼り付けられてもよい。一部の実施形態では、（例えばヒートプレスおよび／または他の手段によって）接着ジッパーテープに圧力を加えて、ジッパーテープを布地に貼り付けてもよい。
【００３９】
ブロック２０８で、接着剤が硬化され、接着ジッパーテープを布地に付着させる。接着剤が熱により活性化される実施形態では、ジッパーアセンブリと布地の組み合わせを熱から遠ざけてジッパーテープを冷やすことによって接着剤を硬化させてもよい。能動的手段および／または非能動的手段によってジッパーテープを冷却してもよい。接着剤が硬化し、ジッパーを布地の開口部に永久的にまたは半永久的に取り付ける。組み合わせ接着ジッパーテープが冷えて接着剤が適切に硬化すると、例えば切断、縫製、包装などの他の製造過程を実行することができる。
【００４０】
図３Ａは、接着ジッパーアセンブリ３０２がジャケット３００に結合された様子を示す、ジャケット３００の正面図である。図３Ｂは、様々な実施形態に係る、接着ジッパーアセンブリがジャケットに結合された様子を示す、ジャケットの内部断面図である。接着ジッパーアセンブリ３０２は、ジッパーテープ３０４とジッパー３０６とを含む。ジッパー３０６は、縫い付け３０８によってジッパーテープ３０４に結合されている。図示のように、接着ジッパーアセンブリはジャケット３００に縫い付けられてはおらず、代わりに接着剤を用いてジャケット３００に結合されている。これは、この構成の利点を表している。すなわち、追加の縫い付けを用いずに接着ジッパーテープを衣服に固定することができるので、時間と費用が節約され、水が進入する部位が排除される。代替的に、接着剤と組み合わされる追加の固定機構として縫い付けを使用してもよい。
【００４１】
図３Ａおよび図３Ｂは、ジャケット３００の重なる布地によって、ジャケット３００の開口部とジッパー３０６がほとんど隠されている様子を示している。ジャケット３００の正面からジッパーテープの一部が見えないように、開口部のサイズを変更してもよいし、代替的に、ジッパーアセンブリが視線から隠れるように布地を合わせてもよい。一実施形態では、ジッパーテープを露出させずにジャケット正面を構成することで、外側のジャケット布地によってその領域におけるジャケットの強度および完全性が提供されるので、ジッパーテープの厚さ／強度／完全性を削減することができる。ジッパーテープが露出する場合、ジッパーテープは本質的に衣服の布地の一部として機能するので、ジッパーテープの故障や破れなどを防止するためにジッパーテープの強度が大きい方が望ましい。
【００４２】
上述した方法は任意の順序で実行することができ、説明した順序に限定されるものではない。例えば、上述のように、一部の実施形態では、接着ジッパーテープを適切なサイズに切断する前に、ジッパー歯のセットを接着ジッパーテープに結合してもよい。そのような一部の実施形態では、接着ジッパーテープを持つ長いストリップ状および／またはロール状のジッパーを作成し、必要に応じて適切な長さに切断してもよい。
【００４３】
様々な実施形態では、ジッパーテープが布地に結合される前または後に、ジッパー歯にジッパースライダが結合されてもよい。
【００４４】
特定の実施形態について図解し説明してきたが、当業者であれば、その範囲から逸脱することなく、広範囲の代替実施形態および／または等価の実施形態、あるいは同様の目的を達成するように計算された実装で、図示し説明した実施形態を置換可能であることを理解するであろう。当業者は、多種多様な方法で実施形態を実装できることを容易に理解するであろう。この出願は、本明細書で議論された実施形態のあらゆる適用形態および変形形態を包含するように意図されている。したがって、特許請求の範囲およびその等価物によってのみ実施形態が限定されることが明確に意図されている。
【図１Ａ】
2014518513.tif 000003
【図１Ｂ】
2014518513.tif 000004
【図２】
2014518513.tif 000005
【図３Ａ】
2014518513.tif 000006
【図３Ｂ】
2014518513.tif 000007
【手続補正書】
【提出日】平成25年12月5日(2013.12.5)
【手続補正１】
【補正対象書類名】特許請求の範囲
【補正対象項目名】全文
【補正方法】変更
【補正の内容】
【特許請求の範囲】
【請求項１】
単一層の素材である接着ジッパーテープと、
前記接着ジッパーテープに結合され、ジッパー歯の第１セットおよびジッパー歯の第２セットを有するジッパーと、を備え、
前記接着ジッパーテープは、活性化刺激にさらされたときにのみ、接着特性が現れることを特徴とするジッパーアセンブリ。
【請求項２】
単一層の素材である接着ジッパーテープと、
前記接着ジッパーテープに結合され、ジッパー歯の第１セットおよびジッパー歯の第２セットを有するジッパーと、を備え、
前記ジッパーテープは、接着剤と、前記単一層に統合された安定化素材と、を備えることを特徴とするジッパーアセンブリ。
【請求項３】
前記接着剤は、ポリウレタン、ポリアミド、ポリエステル、ポリオレフィンまたはポリエチレンを含むことを特徴とする請求項２に記載のジッパーアセンブリ。
【請求項４】
前記安定化素材は、ポリウレタン、ナイロン、ポリエステル、ポリエチレンまたはアクリルを含むことを特徴とする請求項２に記載のジッパーアセンブリ。
【請求項５】
前記ジッパーテープの接着特性は加熱によって活性化されることを特徴とする請求項１に記載のジッパーアセンブリ。
【請求項６】
前記ジッパー歯の第１セットと前記ジッパー歯の第２セットのうち少なくとも一方に結合されるジッパースライダをさらに備え、該ジッパースライダは、ジッパースライダがジッパー軸に沿って第１方向に移動するときに、前記ジッパー歯の第１セットと前記ジッパー歯の第２セットとを噛み合わせるように構成されることを特徴とする請求項１に記載のジッパーアセンブリ。
【請求項７】
ジッパーアセンブリを布地に貼り付けるステップであって、前記ジッパーアセンブリは接着ジッパーテープに結合されたジッパー歯を備え、前記接着ジッパーテープは単一層の素材である、ステップと、
前記接着ジッパーテープを活性化刺激にさらして該接着ジッパーテープの接着特性を活性化させるステップと、
を含む方法。
【請求項８】
前記接着ジッパーテープを活性化刺激にさらすステップは、前記接着ジッパーテープを活性化温度以上に加熱することを含む、請求項７に記載の方法。
【請求項９】
前記接着ジッパーテープを冷却して該接着ジッパーテープを布地に固定するステップをさらに含む、請求項８に記載の方法。
【請求項１０】
前記加熱するステップは、前記接着ジッパーテープに加熱プレスを加えることを含む、請求項８に記載の方法。
【請求項１１】
前記ジッパーテープは、接着剤と、前記単一層に統合された安定化素材と、を備えることを特徴とする請求項７に記載の方法。
【請求項１２】
布地と、
前記布地に結合されたジッパーアセンブリと、を備える衣服であって、
前記ジッパーアセンブリは、
接着剤と、単一層に統合された安定化素材と、を有する接着ジッパーテープと、
前記接着ジッパーテープに結合され、ジッパー歯の第１セットおよびジッパー歯の第２セットを有するジッパーと、
を備えることを特徴とする衣服。
【請求項１３】
前記接着ジッパーテープは、活性化刺激にさらされたときにのみ、接着特性が現れることを特徴とする請求項１２に記載の衣服。
【請求項１４】
前記ジッパーテープの接着特性は加熱によって活性化されることを特徴とする請求項１３に記載の衣服。
【国際調査報告】
2014518513.tif 000008
2014518513.tif 000009